ПРОППАНТ, СПОСОБ ЕГО ПОЛУЧЕНИЯ И СПОСОБ ГИДРАВЛИЧЕСКОГО РАЗРЫВА ПЛАСТА С ИСПОЛЬЗОВАНИЕМ ПОЛУЧЕННОГО ПРОППАНТА

1. Проппант, отличающийся тем, что он представляет собой гранулы шлака воздушного охлаждения, а также вспученных и гранулированных шлаков, при этом используемые частицы шлака отвечают следующим требованиям:
3
плотность- 1,5-4,0 г/см
твердость (по шкале Мооса) не менее 4.
2. Проппант по п.1, отличающийся тем, что в качестве проппанта выбран, по меньшей мере, один из шлаков промышленного производства
3. Проппант по п.1, отличающийся тем, что размер частиц низкой плотности варьирован в пределах от 0,1-3 мм.
4. Способ производства проппанта, охарактеризованного по п.1, отличающийся тем, что, по меньшей мере, один из вышеуказанных шлаков измельчают, гранулируют и спекают при температурах от 400 до 1600°С.
5. Способ по п.4, отличающийся тем, что используют, по меньшей мере, два различных шлака.
6. Способ по п.5, отличающийся тем, что указанные шлаки по отдельности измельчают, а затем смешивают.
7. Способ по п.5, отличающийся тем, что указанные шлаки перед измельчением смешивают.
8. Способ по п.4, отличающийся тем, что в процессах смешивания, размола и/или гранулирования дополнительно добавляют пластифицирующий агент для гранулирования.
9. Способ по п.8, отличающийся тем, что используют органический или неорганический пластифицирующий агент.
10. Способ по п.4, отличающийся тем, что шлаковый порошок дополнительно смешивают с измельченными бокситом или глиноземом и/или с порошками глин.
11. Способ по п.4, отличающийся тем, что на частицы проппанта дополнительно наносят органическое или неорганическое покрытие.
12. Способ гидравлического разрыва пласта при вызывающих смыкание трещин, напряжениях до 15000 psi с использованием проппантов, отличающийся тем, что в качестве проппантов используют гранулы, полученные по пп.4 - 11 и отвечающие требованиям пп.1-3.